(57)【要約】  【課題】  反射防止ディスプレイ用板としたときの切削加工性が良く、複雑な形状に容易に加工でき、しかも、反射防止の効果が高く、基板との密着性のよい反射防止フィルム及びそのフィルムを用いて基板と密着させた反射防止ディスプレイ用板を提供することにある。  【解決手段】  最小反射率１．５％以下、全光線透過率９０％以上、厚み１０μｍ〜２００μｍの反射防止機能を有するフィルム層（１）に、全光線透過率８５％以上、厚み１μｍ〜５００μｍのホットメルト層（２）を積層した反射防止フィルムを、前記ホットメルト層（２）を介して基板の片面又は両面に積層して反射防止ディスプレイ用板を製作する。  【選択図】  図１
2005227415.tif 000002
【特許請求の範囲】
【請求項１】
最小反射率１．５％以下、全光線透過率９０％以上、厚み１０μｍ〜２００μｍの反射防止機能を有するフィルム層（１）に、
全光線透過率８５％以上、厚み１μｍ〜５００μｍのホットメルト層（２）を積層してなることを特徴とする反射防止フィルム。
【請求項２】
前記反射防止機能を有するフィルム層（１）の外層に、防汚撥水層を形成してなることを特徴とする請求項１記載の反射防止フィルム。
【請求項３】
最小反射率１．５％以下、全光線透過率９０％以上、厚み１０μｍ〜２００μｍの反射防止機能を有するフィルム層（１）を、全光線透過率８５％以上、厚み１μｍ〜５００μｍのホットメルト層（２）を介して基板の片面又は両面に積層してなることを特徴とするディスプレイ用板。
【請求項４】
前記基板が、板厚０．１ｍｍ〜１．２ｍｍのガラス基板（３）からなることを特徴とする請求項３に記載のディスプレイ用板。
【請求項５】
前記反射防止機能を有するフィルム層（１）が、ポリエチレンテレフタレート、ポリメチルメタクリレート、又はトリアセチルセルロースの少なくとも１つを主成分とする基材に、含フッ素多官能重合性単量体を含む溶液を塗布した後、重合硬化させて形成したフィルム層であることを特徴とする請求項３又は４に記載のディスプレイ用板。
【請求項６】
前記含フッ素多官能重合性単量体を含む溶液が、含フッ素多官能（メタ）アクリル酸エステルを１０〜１００重量％含む溶液であることを特徴とする請求項５記載のディスプレイ用板。
【請求項７】
鉛筆硬度Ｈ以上、厚み１０μｍ〜２００μｍのフィルム層（４）を、厚み１μｍ〜５００μｍのホットメルト層（２）を介して、板厚０．１ｍｍ〜１．２ｍｍのガラス基板の片面又は両面に積層してなることを特徴とするディスプレイ用板。
【請求項８】
前記フィルム層（４）の鉛筆硬度が３Ｈ以上である請求項７記載のディスプレイ用板。
【請求項９】
ヘイズが３％以上、厚み１０μｍ〜２００μｍのフィルム層（５）を、厚み１μｍ〜５００μｍのホットメルト層（２）を介して、板厚０．１ｍｍ〜１．２ｍｍのガラス基板の片面又は両面に積層してなることを特徴とするディスプレイ用板。
【請求項１０】
前記フィルム層（５）のヘイズが５％以上である請求項９記載のディスプレイ用板。
【請求項１１】
前記ディスプレイ用板の片面又は両面における最外層に防汚撥水層が形成されてなることを特徴とする請求項３〜１０のいずれか一項に記載のディスプレイ用板。
【請求項１２】
前記ホットメルト層（２）が、エチレン−酢酸ビニル共重合体を主体とした変性物、エチレン−（メタ）アクリル酸エステル共重合体を主体とした変性物、ウレタン重合体を主体とした変性物、水添されたスチレン−ブタジエン−スチレンブロック共重合体を主体とした変性物、水添されたスチレン−イソプレン−スチレンブロック共重合体を主体とした変性物、ナイロン共重合体を主体とした変性物、塩化ビニル重合体を主体とした変性物、可塑化されたポリビニルブチラールから選ばれる少なくとも１種を成分とするフィルムであることを特徴とする請求項３〜１１のいずれか一項に記載のディスプレイ用板。
【請求項１３】
前記ホットメルト層（２）が、アルキルアクリレート及び／又はアルキルメタクリレートを成分とするアクリル樹脂系フィルムであることを特徴とする請求項３〜１１のいずれかに一項に記載のディスプレイ用板。
【請求項１４】
前記ホットメルト層（２）が、イソシアネート基末端の反応性ウレタンプレポリマーを成分として含有する反応性ホットメルト成分からなることを特徴とする請求項３〜１１のいずれかに一項に記載のディスプレイ用板。
【請求項１５】
ガラス基板（３）は化学的処理により少なくともガラス表面のナトリウムイオンがカリウムイオンに置換されたものである請求項４〜１４いずれか一項に記載のディスプレイ用板。
【発明の詳細な説明】
【技術分野】
【０００１】
本発明は、反射防止ディスプレイ用板に形成したときに、切削加工性が良く、複雑な形状に容易に加工でき、しかも、反射防止の効果が高く、基板との密着性のよい反射防止フィルム及びそのフィルムを用いて基板と密着させた反射防止ディスプレイ用板並びに、反射防止の効果が高い反射防止フィルムをガラス基板と熱融着フィルムを介して密着させた極薄の安全性に優れた反射防止ディスプレイ用板に関する。
【背景技術】
【０００２】
最近は、電気製品や光学部品、建材の透明基板部分に、フッ化マグネシウム薄膜を蒸着したりスパッタリング法などによって付着させた反射防止透明基板を用いて、その視認性をはかるようになってきた（例えば、特許文献１参照）。またシラン微粒子や金属微粒子を透明基板上に直接スピンコート法で形成したもの（例えば、特許文献２参照）やスプレーコート法により形成したもの（例えば、特許文献３参照）が提案され、反射防止処理を行った透明基板も用いられている。
これらの方法はすべてディスプレイ自体に直接反射防止処理を施すものであった。
【０００３】
昨今、家庭用カラーテレビ等が大型化の傾向にある。また非常に軽量、薄型かつ大画面であるＰＤＰの開発が進んでいる。このような大型ディスプレイに対して、直接反射防止処理をするためには大型の機械設備の導入が必要となる。
また前記の蒸着やスパッタリング法などによる処理方法では反射防止処理を連続的に行うことは非常に困難である。
【０００４】
さらに直接ディスプレイに対して蒸着やコーティング処理を行うため歩留まりの悪さも問題として挙られる。これらの問題があったため、反射防止処理したディスプレイを容易にしかも歩留まりよく、工業的に量産製造することは困難であった。
【０００５】
予め反射防止膜として反射防止機能を付与したフィルムを作製し、それをディスプレイ表面に密着させて用いることにより、容易に且つ歩留まりよく、工業的に量産製造することができる反射防止ディスプレイも提案されている（特許文献４参照）。
この方法では、フィルムの最外層に、基板よりも低屈折率の物質からなる反射防止膜を可視光波長の１／４の膜厚（約１００ｎｍ）で形成することにより、干渉効果を利用して表面反射を低減させ、透過率を向上させている。
【０００６】
このような反射防止フィルムを生産するには、例えば（ｉ）フッ化マグネシウム等を蒸着、あるいはスパッタリングする方法、（ii）低屈折率の含フッ素重合体等の樹脂を溶解した溶液を塗布、乾燥させる方法等が実施されている。
しかしながら、前記（ｉ）の蒸着−スパッタリングの塗布−乾燥の方法では、真空条件下で行う必要があるため生産性が悪く、大面積化も困難であり、前記（ii）の方法では、生産性もよく大面積化も可能ではあるが、含フッ素重合体はいずれも硬度が低いため、耐摩耗性が劣るという欠点がある。
【０００７】
また含フッ素単量体を必要に応じて溶液としてから塗布し、活性エネルギー線照射、加熱等により重合する方法が提案されている。この方法を行うためには、含フッ素単量体として、例えば、アクリル酸含フッ素アルキルエステルやメタクリル酸含フッ素アルキルエステル等が知られている。しかしこれらを重合硬化して得られる含フッ素重合体は、前記（ii）の方法に用いる樹脂と同様に、硬度が低く耐摩耗性が著しく悪いという欠点がある。
【０００８】
そこで、含フッ素多官能重合性単量体を塗布した後、電子線照射により重合硬化させる方法が提案されている（特許文献５参照）。この方法では、硬度が高く、耐摩耗性に優れた含フッ素重合体による反射防止フィルムが作成できることが開示されている。
【特許文献１】特開昭６３−２６１６４６号公報（２頁左下欄１行〜１８行、同頁右下欄１０行〜３頁左下欄１２行、第１図参照。）
【特許文献２】特開平７−４８５４３号公報（要約、段落０００６〜０００９、００１５、００４２、００４３、００４９、００５０、図１参照。）
【特許文献３】特開平１−１９５６３２号公報（２頁左下欄１４行〜２０行、同頁右下欄１４行〜３頁左下欄１４行、第１図参照。）
【特許文献４】特開平１１−１７４９７１号公報（段落０００５〜０００６、００１９〜００２２、図１〜図３参照。）
【特許文献５】特開平８−４８９３５号公報（要約、段落０００７〜００１３、００３７〜００４５、００４７〜００４９、図１〜図３参照。）
【発明の開示】
【発明が解決しようとする課題】
【０００９】
しかしながら、これら従来から用いられている反射防止フィルムは、ポリカーボネート板やアクリル板の基板との密着性が悪く、粘着剤を用いて、反射防止フィルムと基板を接着させる必要があった。粘着剤を用いて接着させると、ディスプレイ用板を切削加工するときには、粘着剤が切断面から垂れ出てしまい、ディスプレイ用板を複雑な形状に切削加工することができなかった。
【００１０】
本発明者は、粘着剤を用いずに、反射防止フィルムと基板とを密着させる方法について鋭意検討した結果、本発明に到達した。
【００１１】
また、ポリカーボネート板やアクリル板を基板とするものは、板厚を薄くした場合、それらの弾性率が低く、剛性が低下し、ディスプレイにしたときに手で押した場合、タッチペンで押さえた場合など、たわみが大きくなり、基板の下にある液晶画面や回路を傷つけてしまうという欠点があった。
また、タッチペンを使うディスプレイ用板の場合、タッチペンとの感触や、ディスプレイ用板の表面の傷つけにくさを、さらに改良する必要があった。
【００１２】
本発明者は、薄いガラス基板を用いて、粘着剤を用いずに、反射防止やアンチグレアやハードコートフィルムを用いてそれらフィルムと基板とを密着させる方法についても鋭意検討した結果、本発明に到達した。
【課題を解決するための手段及び作用効果】
【００１３】
すなわち、本願における第一発明は、最小反射率１．５％以下、全光線透過率９０％以上、厚み１０μｍ〜２００μｍの反射防止機能を有するフィルム層に、全光線透過率８５％以上、厚み１μｍ〜５００μｍのホットメルト層を積層した反射防止フィルムにある。
【００１４】
ここで、好ましくは、反射防止機能を有するフィルム層の最小反射率が１％以下となっており、ホットメルト層の全光線透過率が９０％以上となっていることである。また、ホットメルト層の引張強度（破断強度）は、２００ｋｇ／ｍｍ2 以上であることが望ましい。
【００１５】
本発明では、前記物性のホットメルト層を反射防止フィルムに形成することにより、反射防止フィルムと基板との密着性を向上させることができる。本願発明のホットメルト層を設けることにより、従来のように粘着剤を用いて接着させた場合と比べ、切削加工ときにおいても、粘着剤が切断面から垂れ出るようなことがなく、加工特性が格段に向上し、ディスプレイ用板を複雑な形状に切削加工することが可能となる。
【００１６】
さらに、本願発明の反射防止フィルムの反射防止機能を有するフィルム層の外層に防汚撥水層を形成することにより、防汚性能を付与することができるようになる。
【００１７】
また本願の第２発明は、最小反射率１．５％以下、全光線透過率９０％以上、厚み１０μｍ〜２００μｍの反射防止機能を有するフィルム層を、全光線透過率８５％以上、厚み１μｍ〜５００μｍのホットメルト層を介して基板の片面又は両面に積層してなる反射防止ディスプレイ用板にある。
【００１８】
ここで、好ましくは、反射防止機能を有するフィルム層の最小反射率が１％以下であり、ホットメルト層の全光線透過率が９０％以上となっていることである。また、ホットメルト層の引張強度（破断強度）は、２００ｋｇ／ｍｍ2 以上であることが望ましい。
さらに好ましくは、前記基板が板厚０．１ｍｍ〜１．２ｍｍのガラス基板から構成される。
【００１９】
特に、基板の両面に本願発明の反射防止フィルムを接着させることにより、反射防止ディスプレイ用板の成型ときにおけるたわみを少なくすることができる。
【００２０】
さらに、反射防止ディスプレイ用板の片面又は両面の最外層に防汚撥水層を形成することにより、防汚性能を付与することができるようになる。
【００２１】
特に、片面だけに防汚撥水層を形成することにより、防汚撥水層がない面に印刷を容易に施すことができ、好ましい反射防止ディスプレイ用板を形成することができる。
【００２２】
本発明における反射防止機能を有するフィルム層として、ポリエチレンテレフタレート、ポリメチルメタクリレート、又はトリアセチルセルロースの少なくとも１つを主成分とする基材に、含フッ素多官能重合性単量体を含む溶液を塗布した後、重合硬化させてフィルム層を形成することもできる。
【００２３】
ここで、含フッ素多官能重合性単量体として、含フッ素多官能（メタ）アクリル酸エステルを用いることが好ましく、同溶液における重量％は、１０〜１００重量％とすることが好ましい。さらに、フッ素重合体９０〜１０重量％を加えた溶液にすることにより、硬度の高い反射防止層とすることができる。
【００２４】
また、本願の第３発明は、鉛筆硬度Ｈ以上、厚み１０μｍ〜２００μｍのフィルム層を、厚み１μｍ〜５００μｍのホットメルト層を介して、板厚０．１ｍｍ〜１．２ｍｍのガラス基板の片面又は両面に積層してなることを特徴とするディスプレイ用板である。これにより、ディスプレイ表面が保護される。好ましくは、前記フィルム層の鉛筆硬度が３Ｈ以上である。さらに好ましくは鉛筆硬度が５Ｈ以上である。
【００２５】
さらに、本願の第４発明は、ヘイズが３％以上、厚み１０μｍ〜２００μｍのフィルム層を、厚み１μｍ〜５００μｍのホットメルト層を介して、板厚０．１ｍｍ〜１．２ｍｍのガラス基板の片面又は両面に積層してなることを特徴とするディスプレイ用板である。これにより、タッチペンで押さえたときの感触が良好なディスプレイ用板を得ることができる。好ましくは、フィルム層のヘイズが５％以上である。
【００２６】
本発明におけるホットメルト層としては、エチレン−酢酸ビニル共重合体を主体とした変性物、エチレン−（メタ）アクリル酸エステル共重合体を主体とした変性物、ウレタン重合体を主体とした変性物、水添されたスチレン−ブタジエン−スチレンブロック共重合体を主体とした変性物、水添されたスチレン−イソプレン−スチレンブロック共重合体を主体とした変性物ナイロン共重合体を主体とした変性物、塩化ビニル重合体を主体とした変性物、可塑化されたポリビニルブチラールから選ばれる少なくとも１種を成分とするフィルムを用いることができる。
あるいは、アルキルアクリレート及び／又はアルキルメタクリレートを成分とするアクリル樹脂系フィルムを用いることができる。
【００２７】
また、ホットメルト層として、イソシアネート基末端の反応性ウレタンプレポリマーを成分として含有する反応性ホットメルト剤からなるものを用いることができる。この場合、前記反射防止機能を有するフィルム層、鉛筆硬度Ｈ以上、厚み１０μｍ〜２００μｍのフィルム層（４）やヘイズが３％以上、厚み１０μｍ〜２００μｍのフィルム層に、前記イソシアネート基末端の反応性ウレタンプレポリマーを成分として含有する反応性ホットメルト剤をコーティングしてもよい。
【００２８】
本発明において、極薄のガラス基板を用いた場合、ガラスの落球強度、弾性率を上げるために、ガラス転移点以下の４００度Ｃ程度に加熱した硝酸カリウム熔融塩にガラスを浸し、ガラス中のナトリウムイオンと硝酸カリウム溶融塩中のカリウムイオンとをイオン交換させるとよい。
このイオン交換により、ナトリウムの抜けた孔にナトリウムイオンより３割程度大きなカリウムイオンが押し込まれた形となり、ガラス表面に圧縮層が出来、強化される。このようにして得られたガラス板は、表面の圧縮応力は３０００〜８０００ｋｇ／ｃｍ2 と高い値になる。
【００２９】
本発明においては、基板の両面に、ホットメルト層を介して、上述の機能の異なる各フィルム層をそれぞれ貼り合わせてもよいが、基板の片面だけでもよい。また、基板の片面にだけホットメルト層を介装させて、各フィルム層を貼り合わせた場合に、もう一方の片面に粘着剤を用いて貼り合わせるようにしてもよい。
本発明のディスプレイ用板においては、少なくとも基板の片面にホットメルト層を介して、各フィルム層を貼り合わせる必要がある。
【発明を実施するための最良の形態】
【００３０】
以下、本発明の好適な実施形態について説明する。
本実施形態による好適な積層構造は、図１に示すように、板厚０．１ｍｍ〜１．２ｍｍのガラス基板３の片面に全光線透過率が８５％以上、厚み１μｍ〜５００μｍのホットメルト層２を介して、各種のフィルム層１、４又は５を積層一体化することにある。ここでフィルム層１は反射防止性能を重視する場合であり、最小反射率１．５％以下、全光線透過率９０％以上、厚み１０μｍ〜２００μｍの反射防止機能を有するフィルム層が使われる。フィルム層４は、本発明のディスプレイ用板の表面硬度を重視する場合に用いられ、鉛筆硬度Ｈ以上、厚み１０μｍ〜２００μｍのフィルム層である。また、フィルム層５はタッチペンで押さえたときの良好な感触を得ることを重視する場合に用いられ、ヘイズが３％以上、厚み１０μｍ〜２００μｍのフィルム層からなる。
【００３１】
また、本発明では、既述したとおりガラス基板３の片面のみならず表裏両面に上記フィルム層１、４又は５を積層一体化することもでき、その場合、図２に示すようにガラス基板３の表裏両面とフィルム層１、４又は５との間に、それぞれホットメルト層２を介装させてもよいが、図３に示すようにガラス基板３の片面側にホットメルト層２を介装し、他方の面には圧着型の粘着剤層６を介装させるようにしてもよい。
【００３２】
次に、本発明の実施形態である上記積層材に関して、更に詳しく説明する。
本実施形態に使用される反射防止性フィルム層１の基材として使用されるプラスチックフィルムとしては、例えば、ポリエステル系樹脂、ポリアクリル系樹脂、ポリウレタン系樹脂、ポリオレフィン系樹脂、ポリカーボネート樹脂、トリアセチルセルロース（ＴＡＣ）樹脂、ジアセチルセルロース樹脂、アセテートブチレートセルロース樹脂、ポリエーテルサルホン樹脂、ポリスルホン樹脂、ポリエーテル樹脂、トリメチルペンテン樹脂、ポリエーテルケトン樹脂、ポリアクリロニトリル樹脂等が挙げられる。
【００３３】
好ましくは、ポリエチレンテレフタレート（ＰＥＴ）樹脂、トリアセチルセルロース（ＴＡＣ）樹脂、ポリアクリル系樹脂等が挙げられる。またこれらのフィルムは無色透明でもよくその用途によっては防眩加工や着色されていても良く、柄付きに対しても良好に使用することができる。更には、物理特性の向上のため予めハードコート処理を施しておくこともできる。
【００３４】
基材としてのプラスチックシート若しくはプラスチックフィルムの厚さは１μｍ〜１ｍｍであり、特に、１０μｍ〜２５０μｍの厚さのものがディスプレイとなる基板への貼り付けの際のハンドリング性やフィルム自体の強度及び透明性の点から好ましい厚さとなっている。
【００３５】
極薄のディスプレイ用板を得るために、基板としてガラス基板３を用いることができる。基板としてのガラス板は、板厚が０．１ｍｍ〜１．２ｍｍの範囲あるものである。好ましくは、０．２ｍｍ〜１．２ｍｍのガラス板を用いることが好ましい。さらに好ましくは、０．２ｍｍ〜０．７ｍｍ、さらに好ましくは０．２ｍｍ〜０．４ｍｍのガラス板である。このような板厚のガラス板を用いることにより、極薄のディスプレイパネルを製造することができる。
【００３６】
しかしながら、ガラス基板３を薄くすることにより、たわみが大きくなりやすい、そのため、本発明では、縦弾性係数６０ＧＰａ以上のガラス基板を用いることが好ましい。さらに好ましくは縦弾性係数７０ＧＰａ以上のガラス基板である。
【００３７】
反射防止性のフィルム層１は、基材のプラスチックフィルム上に反射防止層を成形させるものであり、反射防止層としては従来公知のものでも使用することができ、反射防止層として使用する反射防止フィルムは特に限定されるものではない。
成形方法としては、例えば、蒸着、スパッタ、ウェットコーティング等の方法を用いることができる。ウェットコーティング方法としては公知の方法でよく、例えば、ロールコート法、スピンコート法、ディップコート法などの方法を用いることができる。
【００３８】
反射防止性のフィルム層１に用いる物質としては特に限定されるものではなく、例えば、無機物あるいは有機物、さらには無機物と有機物の混合型のものを用いることができる。反射防止層用の無機物としては、具体的には例えば、酸化亜鉛、酸化チタン、フッ化マグネシウム、酸化アルミニウム、酸化シラン、酸化タンタル、酸化イットリウム、酸化イッテルビウム、酸化ジルコニウム、フッ化セリウム、酸化セリウム、フッ化ランタン等を用いることができる。
【００３９】
反射防止層用の有機物としては、具体的には例えば、２官能ないし４官能の含フッ素（メタ）アクリル酸エステルを用いることが好ましい。含フッ素（メタ）アクリル酸エステルとしては、例えば、（１）：１，８−ビス（（メタ）アクリロイルオキシ）−２，７−ジヒドロキシ−４，４，５，５−テトラフルオロオクタン、（２）：１，７−ビス（（メタ）アクリロイルオキシ）−２，８−ジヒドロキシ−４，４，５，５−テトラフルオロオクタン、（３）：２，７−ビス（（メタ）アクリロイルオキシ）−１，８−ジヒドロキシ−４，４，５，５−テトラフルオロオクタン、（４）：１，９−ビス（（メタ）アクリロイルオキシ）−２，８−ヒドロキシ−４，４，５，５，６，６−ヘキサフルオロノナン、（５）：１，８−ビス（（メタ）アクリロイルオキシ）−２，９−ジヒドロキシ−４，４，５，５，６，６−ヘキサフルオロノナン、（６）：２，８−ビス（（メタ）アクリロイルオキシ）−１，９−ジヒドロキシ−４，４，５，５，６，６−ヘキサフルオロノナン、（７）：１，１０−ビス（（メタ）アクリロイルオキシ）−２，９−ジヒドロキシ−４，４，５，５，６，６−テトラフルオロデカン、（８）：１，９−ビス（（メタ）アクリロイルオキシ）−２，１０−ジヒドロキシ−４，４，５，５，６，６−ヘキサフルオロデカン、（９）：２，９−ビス（（メタ）アクリロイルオキシ）−１，１０−ジヒドロキシ−４，４，５，５，６，６−ヘキサフルオロデカン、（１０）：１，１１−ビス（（メタ）アクリロイルオキシ）−２，１０−ジヒドロキシ−４，４，５，５，６，６，７，７，８，８−デカフルオロウンデカン、（１１）：１，１０−ビス（（メタ）アクリロイルオキシ）−２，１１−ジヒドロキシ−４，４，５，５，６，６，７，７，８，８−デカフルオロウンデカン、（１２）：２，１０−ビス（（メタ）アクリロイルオキシ）−１，１１−ジヒドロキシ−４，４，５，５，６，６，７，７，８，８−デカフルオロウンデカン、（１３）：１，１２−ビス（（メタ）アクリロイルオキシ）−２，１１−ジヒドロキシ−４，４，５，５，６，６，７，７，８，８，９，９−ドデカフルオロデカン、（１４）：１，１１−ビス（（メタ）アクリロイルオキシ）−２，１２−ジヒドロキシ−４，４，５，５，６，６，７，７，８，８，９，９−ドデカフルオロドデカン、（１５）：２，１１−ビス（（メタ）アクリロイルオキシ）−１，１２−ジヒドロキシ−４，４，５，５，６，６，７，７，８，８，９，９−ドデカフルオロドデカン等の２官能含フッ素（メタ）アクリレート、（１６）：１，２，８−トリス（（メタ）アクリロイルオキシ）−７−ヒドロキシ−４，４，５，５，−テトラフルオロオクタン、（１７）：１，２，７−トリス（（メタ）アクリロイルオキシ）−８−ヒドロキシ−４，４，５，５，−テトラフルオロオクタン、（１８）：１，２，９−トリス（（メタ）アクリロイルオキシ）−８−ヒドロキシ−４，４，５，５，６，６−ヘキサフルオロノナン、（１９）：１，２，８−トリス（（メタ）アクリロイルオキシ）−９−ヒドロキシ−４，４，５，５，６，６−ヘキサフルオロノナン、（２０）：１，２，１０−トリス（（メタ）アクリロイルオキシ）−９−ヒドロキシ−４，４，５，５，６，６，７，７−オクタフルオロデカン、（２１）：１，２，９−トリス（（メタ）アクリロイルオキシ）−１０−ヒドロキシ−４，４，５，５，６，６，７，７−オクタフルオロデカン、（２２）：１，２，１１−トリス（（メタ）アクリロイルオキシ）−１０−ヒドロキシ−４，４，５，５，６，６，７，７，８，８−デカフルオロウンデカン、（２３）：１，２，１０−トリス（（メタ）アクリロイルオキシ）−１１−ヒドロキシ−４，４，５，５，６，６，７，７，８，８−デカフルオロウンデカン、（２４）：１，２，１２−トリス（（メタ）アクリロイルオキシ）−１１−ヒドロキシ−４，４，５，５，６，６，７，７，８，８，９，９−ドデカフルオロドデカン、（２５）：１，２，１１−トリス（（メタ）アクリロイルオキシ）−１２−ヒドロキシ−４，４，５，５，６，６，７，７，８，８，９，９−ドデカフルオロドデカン等の３官能含フッ素（メタ）アクリレート、（２６）：１，２，８−トリス（（メタ）アクリロイルオキシ）−７−ヒドロキシ−４，４，５，５−テトラフルオロオクタン、（２７）：１，２，７−トリス（（メタ）アクリロイルオキシ）−８−ヒドロキシ−４，４，５，５，６，６−ヘキサフルオロオクタン、（２８）：１，２，９−トリス（（メタ）アクリロイルオキシ）−８−ヒドロキシ−４，４，５，５，６，６−ヘキサフルオロノナン、（２９）：１，２，８−トリス（（メタ）アクリロイルオキシ）−９−ヒドロキシ−４，４，５，５，６，６−ヘキサフルオロノナン、（３０）：１，２，１０−トリス（（メタ）アクリロイルオキシ）−９−ヒドロキシ−４，４，５，５，６，６，７，７−オクタフルオロデカン、（３１）：１，２，９−トリス（（メタ）アクリロイルオキシ）−１０−ヒドロキシ−４，４，５，５，６，６，７，７−オクタフルオロデカン、（３２）：テトラ（メタ）アクリル酸−４，４，５，５，６，６，７，７，８，８，９，９−テトラオール等の４官能含フッ素（メタ）アクリレート等を用いることができる。
【００４０】
また、有機修飾コロイダルシリカなどのシラン化合物等の表面改質型の無機物を用いてもよく、これらの無機物、有機物は単独でも２種以上併用して用いることもできる。更には、前記の有機物と無機物の混合物として用いることもできる。
【００４１】
より好ましい無機物としては、酸化チタン、酸化シラン、フッ化マグネシウムを用いることが好ましい。また、より好ましい有機物としては、前記含フッ素（メタ）アクリル酸エステルとしての（１）〜（７）、（１６）〜（２１）、（３０）および（３１）等の含フッ素系（メタ）アクリレートを用いることが望ましい。
【００４２】
また有機物の反射防止層については前記の含フッ素化合物をウェットコーティングにより成膜後、熱や紫外線、電子線などの活性エネルギー線照射等により硬化反応を行って反射防止膜を形成することもできる。特に、紫外線硬化型や電子線硬化型で反射防止膜を形成する場合には高真空の設備等を必要とせず、大量生産等の観点からもより望ましい反射防止膜の形成手段とすることができる。
【００４３】
反射防止層は、前記のフィルム基材上に単層もしくは多層で形成し、その膜厚は基板、膜の構成によって異なるが、一層あたり可視光波長と同じ厚さもしくはそれ以下の厚さにすることが望ましい。
【００４４】
また有機物の反射防止層については、有機単量体をウェットコーティングにより成膜後、熱や紫外線、電子線などの活性エネルギー線照射等により硬化反応を行って層を形成することができる。この場合、前記の含フッ素化合物にさらに別の有機単量体を配合して用いることもできる。用いことのできる有機単量体としては特に限定されるものではなく、市販されているものを用いることもできる。
【００４５】
有機単量体としては、例えば単官能単量体および多官能単量体を用いることができ、またこれらの混合物であってもよい。
具体的な単官能単量体としては、例えば、（メタ）アクリル酸、（メタ）アクリル酸エステル、（メタ）アクリロニトリル、スチレン、塩化ビニル、酢酸ビニル、マレイン酸、フマル酸およびその誘導体等を用いることができる。
【００４６】
また二官能以上の多官能単量体としては、例えば、２，２，２−トリス（（メタ）アクリロイルオキシメチル）エタノール、ヘキサ（メタ）アクリル酸ジペンタエリスリトール、１，６−ヘキサンジ（メタ）アクリレート、ポリエチレングリコールジ（メタ）アクリレート、ウレタン（メタ）アクリレート等を用いることができる。また市販されている単量体混合液を用いることもできる。
【００４７】
さらには、前記のように反射防止用の無機物と前記の単官能単量体および多官能単量体を混合して、デイップコート型の配合物としたり、紫外線や電子線による硬化型の配合物として用いてもよい。
【００４８】
さらにまた、前記の化合物以外に他の成分を含んでも構わない。その他の成分としては特に限定されるものではなく、例えば無機充填剤、ポリマー、および重合開始剤、重合禁止剤、酸化防止剤、分散剤、界面活性剤、光安定剤、光吸収剤、レベリング剤などの添加剤などを用いることができる。またウェットコーティングにおいて成膜後乾燥させる限りは、任意の量の溶媒を添加することができる。
【００４９】
反射防止層とフィルム基材との間に他の機能を付与するために一つ以上の層を設けることもできる。この一つ以上の層としては無機物、有機物、もしくはこれらの混合物を用いることができ、その厚みは０．０５〜２０μｍとすることが好ましい。
【００５０】
また、前記一つ以上の層の成形方法は特に限定されず、例えば、蒸着、スパッタ、ウェットコーティング等の方法をとることができる。またこの層には帯電防止、防曇、防眩、硬度の向上、密着性の向上等の機能を一種類以上付与することもできる。
【００５１】
鉛筆硬度Ｈ以上、厚み１０μｍ〜２００μｍのフィルム層４としては、特に制限されることなく、公知の各種ハードコート剤を用いることができる。例えば、シリコーン系、アクリル系、メラミン系等の熱硬化型ハードコート剤を用いることができる。これらの中でも、シリコーン系ハードコート剤は、高い硬度が得られる点で優れている。
【００５２】
また、不飽和ポリエステル樹脂系、アクリル系等のラジカル重合性ハードコート剤、エポキシ系、ビニルエーテル系等のカチオン重合性ハードコート剤等の紫外線硬化型ハードコート剤を用いてもよい。紫外線硬化型ハードコート剤は、硬化反応性等の製造性の点から好ましい。これらの中でも、硬化反応性、表面硬度を考慮すると、アクリル系のラジカル重合性ハードコート剤が望ましい。
【００５３】
ハードコート剤の塗布は、グラビア、リバースロール等のロールコーター、メイヤーバー、スリットダイコーター等公知の方法で行うとよい。塗布後、適切な温度範囲で乾燥し、その後、硬化させる。熱硬化型ハードコート剤の場合には、適切な熱を与えて、例えばシリコーン系ハードコート剤の場合には６０〜１２０℃程度に、１分間〜４８時間加熱して硬化させる。紫外線硬化型ハードコート剤の場合には、紫外線照射を行い、硬化させる。紫外線照射は、キセノンランプ、低圧水銀灯、中圧水銀灯、高圧水銀灯、超高圧水銀灯、メタルハライドランプ、カーボンアーク灯、タングステンランプ等のランプを用いて、紫外線を２００〜２０００ｍＪ／ｃｍ2 程度照射するとよい。
【００５４】
ハードコート層には、紫外線吸収剤が含有されていてもよい。紫外線吸収剤としては、公知の各種紫外線吸収剤を用いるとよい。例えば、サリチル酸系紫外線吸収剤、ベンゾフェノン系紫外線吸収剤、ベンゾトリアゾール系紫外線吸収剤、シアノアクリレート系紫外線吸収剤等が挙げられる。ハードコート層には、さらに必要に応じて、ヒンダードアミン系光安定剤等の光安定剤、酸化防止剤、帯電防止剤、難燃剤等の各種公知の添加剤を含ませてもよい。紫外線吸収剤や各種添加剤は、ハードコート剤中に添加して塗布すればよい。
【００５５】
ヘイズが３％以上、厚み１０μｍ〜２００μｍのフィルム層５としては、きもと製のＫＢスティック  Ｎ０５ＳＰと同様にハードコートを施しながら、ヘイズが５．１％であるフィルムを用いることができる。
【００５６】
ホットメルト層２としては、エチレン−酢酸ビニル共重合体を主体とした変性物、エチレン−（メタ）アクリル酸エステル共重合体を主体とした変性物、ウレタン重合体を主体とした変性物、水添されたスチレン−ブタジエン−スチレンブロック共重合体を主体とした変性物、水添されたスチレン−イソプレン−スチレンブロック共重合体を主体とした変性物ナイロン共重合体を主体とした変性物、塩化ビニル重合体を主体とした変性物、可塑化されたポリビニルブチラールから選ばれる少なくとも１種を成分とするフィルムを用いることができる。
特に、その中でも、エチレン−酢酸ビニル共重合体を主体とした変性物が好ましい。
【００５７】
また、ホットメルト層２としては、特開平５−９３１２２号、特開平５−１４０２４４号、特開２００２−２７８３５号、特開２００２−３６７１２号記載されたアルキルアクリレート及び／又はアルキルメタクリレートを成分とするアクリル樹脂系フィルムを用いることができる。
【００５８】
イソシアネート基末端の反応性ウレタンプレポリマーを成分として含有する反応性ホットメルト剤としては、２，４’−ジフェニルメタンジイソシアネートを３５重量％〜６５重量％含有するポリイソシアネート成分を使用したものであり、かつ２，２’−ジモルホリノエチルエーテル、ビス（２，６−ジメチルモルホリノエチル）エーテルの少なくとも一方を組成物中に０．０５〜６重量％含む反応性ホットメルト接着剤組成物を用いることができる。
【００５９】
本発明に用いるホットメルト用フィルムは、前述の樹脂組成物をフィルム化することにより得ることができる。この製造法としては、Ｔダイ法、インフレーション法等の溶融押出法、カレンダー法等、いずれの方法を用いてもよい。この中でも、カレンダー法によると、艶消し性が良好になる傾向にあるので望ましい。また、Ｔダイ法によると、経済性に優れているので望ましい。
【００６０】
あるいは、本発明でいうホットメルト層２は、反射防止フィルム、アンチグレアフィルム、ハードコートフィルムにホットメルト樹脂を塗布することによっても得られる。
【００６１】
この樹脂フィルムを、前述の基材と接着させることに用いることにより、良好な積層体を得ることができる。
【００６２】
このフィルムの接着方法（積層方法、ラミネート方法）については、特に制限は無く、従来より知られる各種の積層方法を採用して行うことができる。また、フィルムと基材との間に必要に応じて中間層を設けることもできる。
【００６３】
本発明でいうガラスの化学的処理とは、少なくともガラス表面の組成をナトリウムイオンからカリウムイオンに置換する処理をいう。具体的には、ガラスをガラス転移点温度以下（約４００℃）でガラスを硝酸カリウムに浸漬させる方法である。この方法により、ガラス中のナトリウムイオンは硝酸カリウム中のカリウムイオンと置換される。ナトリウムイオン（０．９５オングストローム）よりもイオン半径の大きいカリウムイオン（１．３３オングストローム）が入り込むことによって、交換部である表層では容積が増加し、冷却後圧縮応力が発生する。この方法によって表面圧縮応力は１０００〜１５００ｋｇ／ｃｍ2 から３０００〜８０００ｋｇ／ｃｍ2 と高くなる。また、この圧縮応力層は非常に浅いので、この圧縮応力にバランスする引っ張り応力は小さく、引っ張り層に傷が生じても割れることが少なくなる。
【実施例１】
【００６４】
反射防止機能を有するフィルム層１として、株式会社きもと製反射防止フィルムを用い、ホットメルト層２として、三菱レイヨン製アクリル樹脂フィルム（品番：アクリプレンＨＢＳ５０、厚み：５０μｍ）を用い、０．８×４００×６５０ｍｍのポリカーボネート板に積層させ、温度：１３０℃、圧力：１気圧、時間：５分で加圧プレスすることで成形した。
【００６５】
株式会社きもと製反射防止フィルムの物性は表１に示す通り、最小反射率０．５％、全光線透過率９４．１％である。また、三菱レイヨン製アクリル樹脂フィルム（品番  アクリプレンＨＢＳ５０）の物性は表２に示す通り、全光線透過率９３．１％である。
【００６６】
【表１】
2005227415.tif 000003
【００６７】
【表２】
2005227415.tif 000004
【００６８】
得られた反射防止ディスプレイ用板は、良好な接着状態を示し、従来の蒸着シートと同等の加工性を有している。また、従来の蒸着シートと比べて耐スクラッチ性や耐薬品性が著しく向上しており、バーコードリーダー用のスキャナーウィンドー用として優れた性質を有していた。
【実施例２】
【００６９】
反射防止機能を有するフィルム層１として、住友大阪セメント製反射防止フィルム（品番Ｆ−２００）を用い、ホットメルト層２として、東ソー製エチレン−酢酸ビニル重合体フィルム（品番  メルセンＧ７０１０、厚み：１２５μｍ）を用い、１０００×６００×１．５ｍｍの額縁状にミルク印刷されたポリカーボネート板に積層させ、温度：１１０℃、圧力：１気圧、時間：５分で加圧プレスすることで成形した。
【００７０】
住友大阪セメント製反射防止フィルム（品番Ｆ−２００）の最小反射率１．３％、全光線透過率９３．２％である。また、東ソー製エチレン−酢酸ビニル重合体フィルム（品番：メルセンＧ７０１０）の全光線透過率８８％である。
【００７１】
得られた反射防止ディスプレイ用板は、ＮＣ加工でも問題なく加工仕上がりが良く、従来品のディッピング方式の反射防止ディスプレイ用板と比べて高性能の反射特性を有することが分かった。この反射防止ディスプレイ用板は、液晶ディスプレイ用の前面パネルとして有用であった。
【実施例３】
【００７２】
反射防止機能を有するフィルム層１として、日本油脂株式会社製反射防止フィルム（リアルック  ４７００）を用い、ホットメルト層２として、三菱レイヨン製アクリル樹脂フィルム（品番：アクリプレンＨＢＳ５０、厚み：１２５μｍ）を用い、１０００×２０００×３ｍｍのミルク印刷されたアクリル板に、積層させ、温度：１１０℃、圧力：１．５気圧、時間：１０分で加圧プレスすることで成形した。
【００７３】
日本油脂株式会社製反射防止フィルム（リアルック  ４７００）の最小反射率０．４％、全光線透過率９４．９％である。また、三菱レイヨン製アクリル樹脂フィルム（品番  アクリプレンＨＢＳ５０）の全光線透過率９３．１％である。
得られた製品は、大型パネルとして適していた。
【実施例４】
【００７４】
反射防止機能を有するフィルム層１として、実施例１で用いた株式会社きもと製のフィルムのベース厚みが５０μｍの反射防止フィルムを、０．７×３４×４７ｍｍの化学処理により少なくともガラス表面のナトリウムイオンがカリウムイオンに置換されたガラス基板３の裏面に次のＡ）、Ｂ）の方法で接着させた。
Ａ）アクリル系粘着剤による張り合わせた。
Ｂ）ホットメルトフィルム層２として日本エヌエスシー株式会社製ボンドマスターを用いて貼り合わせた後、乾燥機に入れ１４０℃、３０時間の条件で熱融着させた。
上記Ａ）及びＢ）で得られたディスプレイ用板１１を以下に示す落球テスト及び圧力粉砕テストを行った。
【００７５】
（落球テスト）
図４は、本落球テストを行うために使われる上記ディスプレイ用板１１を載置固定するための治具１２の一構造例を示している。この治具１２は、高さが１４．９ｍｍ、幅が４０ｍｍ、奥行きが３０．４ｍｍの直方体からなる基台１２ａの上面に、高さが２．８ｍｍ、幅が４０ｍｍ、奥行きが３０．４ｍｍの硬質ウレタンゴムからなる矩形枠体１２ｂが固着一体化されたものである。なお、前記矩形枠体１３ｂの各枠部分の幅寸法は４．６ｍｍとされている。この治具１２の上面にフィルム層１を下にして上記ディスプレイ用板１１を載置して、図５に示すように、外径２５μｍ、重量６４ｇの鋼球１３を５ｃｍ毎に高さを変えて落とし、ディスプレイ用板１１が損傷した高さ（ｃｍ）を測定した。その結果を、表３に示す。
【００７６】
【表３】
2005227415.tif 000005
【００７７】
（圧力粉砕テスト）
圧力粉砕テストも、図４に示した上記治具１０の上面に、落球テストと同様にフィルム層１を下にして、上記ディスプレイ用板１１を載置して、図６に示す先端部が高さ２ｍｍ、外径２．５μｍの凸部１４ａを有する押付けけ冶具１４を用いて、図７に示すようにして前記凸部１４ａの先端を０．０３ｍｍ／秒の速度でディスプレイ用板１１に押し付け、ディスプレイ用板１１が損傷するときのたわみ量（ｍｍ）と圧力（ｋｇｆ）を測定した。その測定結果を、表４に示した。
【００７８】
【表４】
2005227415.tif 000006
【００７９】
表３及び表４から、ホットメルトフィルムによって接着したディスプレイ用板は、粘着剤張り合わせのものと比べて、補強効果に優れ、特に、粉砕圧力強度が高いことが理解できる。
【実施例５】
【００８０】
反射防止機能を有するフィルム層１として、実施例１で用いた株式会社きもと製のフィルムのベース厚みが５０μｍの反射防止フィルムを、次のＣ）、Ｄ）に示す方法でガラス基板３の裏面に次の方法で接着させた。
Ｃ）化学処理により少なくともガラス表面のナトリウムイオンがカリウムイオンに置換された０．４×５８．５×７３．１ｍｍのガラス基板３の裏面に、アクリル系粘着剤層６を用いて貼り合わせた。
Ｄ）化学処理されていない０．４×５８．５×７３．１ｍｍのガラス基板３の裏面にホットメルト層２のフィルムとして、日本エヌエスシー株式会社製ボンドマスターを用いて貼り合わせた後、乾燥機に入れ１４０℃、３０時間の条件で熱融着させた。
得られたディスプレイ用板１１について、実施例４と同様の落球テスト、圧力粉砕テストを行った。その結果を表５及び表６に示す。
【００８１】
【表５】
2005227415.tif 000007
【００８２】
【表６】
2005227415.tif 000008
【００８３】
これらの結果から化学処理されていないガラス基板を用いても、ホットメルトフィルムによる張り合わせにより、大幅な補強効果が認められる。
【実施例６】
【００８４】
実施例５のＤ）で得られたディスプレイ用板のガラス表面側に、日本油脂株式会社製反射防止フィルム（リアルック  ５３０１―０５）の粘着剤付フィルムを貼り合わせた。
このフィルムの最小反射率１．１％、全光線透過率９２．５％である。
【００８５】
両面にフィルムを貼り合わせることで、極薄でも安全性に優れたパネルを得ることができた。このように、少なくとも片面は、ホットメルトフィルムによるホットメルト層２を介してガラス基板３と接着させて補強させる必要があり、もう片面は粘着剤による接着でもよいことが分かる。
【００８６】
以上の説明から理解できるように、本発明の反射防止ディスプレイ用板は、加工特性に優れ、また、耐酸性、耐アルカリ性、耐薬品性に優れたものである。
【図面の簡単な説明】
【００８７】
【図１】本発明のディスプレイ用板の第１構成例を概略で示す断面図である。
【図２】本発明のディスプレイ用板の第２構成例を概略で示す断面図である。
【図３】本発明のディスプレイ用板の第３構成例を概略で示す断面図である。
【図４】ディスプレイ用板の評価に用いた落球テスト用装置の概略構成図である。
【図５】ディスプレイ用板の評価に用いた落球テスト方法の概要を示す説明図である。
【図６】ディスプレイ用板の評価に用いた圧力粉砕テスト用治具の概略図である。
【図７】ディスプレイ用板の評価に用いた圧力粉砕テスト方法の概要を示す説明図である。
【符号の説明】
【００８８】
１，４，５                  フィルム層
２                          ホットメルト層
３                          ガラス基板
６                          圧着性粘着材層
１０，１２                    治具                                              １１                          ディスプレイ用板
【図１】
2005227415.tif 000009
【図２】
2005227415.tif 000010
【図３】
2005227415.tif 000011
【図４】
2005227415.tif 000012
【図５】
2005227415.tif 000013
【図６】
2005227415.tif 000014
【図７】
2005227415.tif 000015